МЕТАЛЛОКЕРАМИЧЕСКАЯ АНОДНАЯ СТРУКТУРА (ВАРИАНТЫ) И ЕЕ ПРИМЕНЕНИЕ

1. Металлокерамическая анодная структура, получаемая способом, включающим стадии:
(a) получение суспензии диспергированием порошка электропроводной фазы и добавлением связующего вещества в дисперсию, в которой указанная электропроводная фаза содержит сплав FeCrMx, где Мх выбирают из группы, включающей Ni, Ti, Nb, Ce, Mn, Mo, W, Co, La, Y, Al и их смеси,
(b) образование слоя металлической подложки из указанной суспензии электропроводной фазы,
(c) получение раствора предшественника двуокиси церия, где указанный раствор содержит растворитель и поверхностно-активное вещество,
(d) пропитка структуры со стадии (b) раствором предшественника со стадии (c),
(e) обжиг полученной структуры со стадии (d),
(f) проведение стадий (d)-(e), по крайней мере, один раз,
далее способ включает объединение раствора предшественника двуокиси церия с раствором предшественника никеля, где общее количество никеля в полученном аноде составляет 10 мас.% или ниже.
2. Металлокерамическая анодная структура по п.1, где электропроводная фаза на стадии (а) также изначально содержит дополнительную проводящую ионы кислорода фазу, или смешанную проводящую ионы кислорода и электропроводную фазу.
3. Металлокерамическая анодная структура по п.1, в которой стадия (b) также включает получение слоя пропитки, где указанный слой пропитки состоит из электропроводной фазы, или проводящей ионы кислорода фазы, или смешанной проводящей фазы, или смешанной проводящей фазы в сочетании с электропроводной фазой, или проводящей ионы кислорода фазы в сочетании с электропроводной фазой, где электропроводную фазу выбирают из группы, включающей сплав FeCrMx, легированный ниобием титанат стронция, легированный ванадием титанат стронция, легированный танталом титанат стронция и их смеси.
4. Металлокерамическая анодная структура по п.1, где поверхностно-активное вещество выбирают из группы, включающей анионные поверхностно-активные вещества, неионные поверхностно-активные вещества, катионные поверхностно-активные вещества и цвиттерионные поверхностно-активные вещества.
5. Металлокерамическая анодная структура по п.1, где раствор предшественника двуокиси церия содержит легирующую добавку, выбранную из группы, включающей Gd, Sm, Y, Ca и их смеси.
6. Металлокерамическая анодная структура по п.1, где стадии пропитки и обжига спеченной структуры проводят вплоть до пяти раз.
7. Металлокерамическая анодная структура по п.1, где стадию обжига проводят при температуре 250°C или ниже.
8. Металлокерамическая структура по любому из пп.1-7, где общее количество никеля в полученном аноде составляет 0,05-5,0 мас.%.
9. Твердооксидный топливный элемент, содержащий металлокерамическую анодную структуру по любому из пп.1-8.
10. Применение металлокерамической анодной структуры по любому из пп.1-8 в качестве электрода в электролизерах, мембранах для отделения кислорода, мембранах для отделения водорода и электрохимических элементах для очистки дымовых газов.
11. Металлокерамическая анодная структура, получаемая способом, включающим стадии:
(a) получение суспензии диспергированием порошка электропроводной фазы и добавлением связующего вещества в дисперсию, где указанная электропроводная фаза содержит сплав FeCrMx, где Mx выбирают из группы, включающей Ni, Ti, Nb, Ce, Mn, Mo, W, Co, La, Y, Al и их смеси,
(b) образование слоя металлической подложки из указанной суспензии электропроводной фазы,
(c) получение электролита на структуре со стадии (b) и спекание полученной структуры,
(d) получение раствора предшественника двуокиси церия, где указанный раствор содержит растворитель и поверхностно-активное вещество,
(e) пропитка полученной спеченной структуры со стадии (c) раствором предшественника со стадии (d),
(f) обжиг полученной структуры со стадии (e), и
(d) проведение стадий (e)-(f), по крайней мере, один раз,
далее способ включает объединение раствора предшественника двуокиси церия с раствором предшественника никеля, где общее количество никеля в полученном аноде составляет 10 мас.% или ниже.
12. Металлокерамическая анодная структура по п.11, где электропроводная фаза на стадии (a) также изначально содержит дополнительную проводящую ионы кислорода фазу, или смешанную проводящую ионы кислорода и электропроводную фазу.
13. Металлокерамическая анодная структура по п.11, в которой стадия (b) также включает получение слоя пропитки, где указанный слой пропитки состоит из электропроводной фазы, или проводящей ионы кислорода фазы, или смешанной проводящей фазы, или смешанной проводящей фазы в сочетании с электропроводной фазой, или проводящей ионы кислорода фазы в сочетании с электропроводной фазой, где электропроводную фазу выбирают из группы, включающей сплав FeCrMx, легированный ниобием титанат стронция, легированный ванадием титанат стронция, легированный танталом титанат стронция и их смеси.
14. Металлокерамическая анодная структура по п.11, где поверхностно-активное вещество выбирают из группы, включающей анионные поверхностно-активные вещества, неионные поверхностно-активные вещества, катионные поверхностно-активные вещества и цвиттерионные поверхностно-активные вещества.
15. Металлокерамическая анодная структура по п.11, где раствор предшественника двуокиси церия содержит легирующую добавку, выбранную из группы, включающей Gd, Sm, Y, Ca и их смеси.
16. Металлокерамическая анодная структура по п.11, где стадии пропитки и обжига спеченной структуры проводят вплоть до пяти раз.
17. Металлокерамическая анодная структура по п.11, где стадию обжига проводят при температуре 250°C или ниже.
18. Металлокерамическая структура по любому из пп.11-17, где общее количество никеля в полученном аноде составляет 0,05-5,0 мас.%.
19. Применение металлокерамической анодной структуры по любому из пп.11-18 в качестве электрода в электролизерах, мембранах для отделения кислорода, мембранах для отделения водорода и электрохимических элементах для очистки дымовых газов.